【事件の表示】
　特許第２９９９７１８号「光機能性有機フィルムとそれを用いた表示装置」の請求項１、２に係る特許に対する特許異議の申立てについて、次のとおり決定する。
【結　論】
　訂正を認める。
　本件特許異議の申立てを却下する。
【理　由】
１．手続の経緯
　本件特許第２９９９７１８号の請求項１〜６に係る発明についての出願は、平成８年６月２８日に特許出願され、平成１１年１１月５日にその特許権の設定登録がなされ、その後、尾池工業株式会社より、請求項１〜２の「光機能性有機フィルム」に係る発明のみについての特許異議の申立がなされ、取消理由通知がなされ、その指定期間内である平成１３年６月４日に訂正請求がなされたものである。
　
２．訂正の適否についての判断
　２の１．訂正の内容
　ア．訂正事項１
　特許請求の範囲の請求項１〜６の
「【請求項１】有機フィルム上に、粒子径が５００Å以下の無機粒子と、金属がＩｎ，Ｓｎ，Ｚｎ，Ｔｉ，Ｓｉから選ばれる金属アルコシドの少なくとも一種を含むゾル溶液を塗布し、波長が２５４ｎｍおよび／または１８４ｎｍの紫外光照射により、前記金属アルコシドのゾルゲル反応によって得られた無機薄膜が形成されていることを特徴とする光機能性有機フィルム。
　【請求項２】有機フィルム上に無機薄膜が多層に形成され、該無機薄膜は有機フィルム面側に高屈折率の無機薄膜とその上に低屈折率の無機薄膜が積層され、その少なくとも一層の無機薄膜が、粒子径が５００Å以下の無機粒子と、金属がＩｎ，Ｓｎ，Ｚｎ，Ｔｉ，Ｓｉから選ばれる金属アルコシドの少なくとも一種を含むゾル溶液を塗布し、波長が２５４ｎｍおよび／または１８４ｎｍの紫外光照射により、前記金属アルコシドのゾルゲル反応によって得られた無機薄膜であることを特徴とする光機能性有機フィルム。
　【請求項３】 前記有機フィルムの無機薄膜形成面がシランカップリング剤で処理された面上に前記無機薄膜が形成されている請求項１または２に記載の光機能性有機フィルム。
　【請求項４】出射光または反射光を変調することにより表示を行う表示装置において、
　前記表示装置の表示パネルフェース面に、有機フィルム上に粒子径が５００Å以下の無機粒子と、金属がＩｎ，Ｓｎ，Ｚｎ，Ｔｉ，Ｓｉから選ばれる金属アルコシドの少なくとも一種を含むゾル溶液を塗布し、波長が２５４ｎｍおよび／または１８４ｎｍの紫外光照射により、前記金属アルコシドのゾルゲル反応によって得られた無機薄膜を有する光機能性有機フィルムを設けたことを特徴とする表示装置。
　【請求項５】出射光または反射光を変調することにより表示を行う表示装置において、
　前記表示装置の表示パネルフェース面に、表面に無機薄膜が多層に形成された有機フィルムを有し、前記無機薄膜は有機フィルム面側に高屈折率の無機薄膜とその上に低屈折率の無機薄膜が積層され、その少なくとも一層の無機薄膜が、粒子径が５００Å以下の無機粒子と、金属がＩｎ，Ｓｎ，Ｚｎ，Ｔｉ，Ｓｉから選ばれる金属アルコシドの少なくとも一種を含むゾル溶液を塗布し、波長が２５４ｎｍおよび／または１８４ｎｍの紫外光照射により、前記金属アルコシドのゾルゲル反応によって得られた無機薄膜である光機能性有機フィルムを設けたことを特徴とする表示装置。
　【請求項６】前記表示装置の表示パネルフェース面に形成した前記有機フィルムの無機薄膜形成面がシランカップリング剤処理された面上に前記無機薄膜が形成されている光機能性有機フィルムを設けた請求項４または５に記載の表示装置。」
を、
「【請求項１】出射光または反射光を変調することにより表示を行う表示装置において、
　前記表示装置の表示パネルフェース面に、シランカップリング剤処理された面上に無機薄膜が多層に形成された有機フィルムを有し、
　前記無機薄膜は有機フィルム面側に高屈折率の無機薄膜とその上に低屈折率の無機薄膜が積層され、
　該無機薄膜が、Ｉｎ２Ｏ３，ＳｎＯ２，ＺｎＯから選ばれた粒子径が５００Å以下の無機粒子と、金属がＩｎ，Ｓｎ，Ｚｎ，Ｔｉ，Ｓｉから選ばれる金属アルコシドの少なくとも一種を含むゾル溶液を塗布し、
　波長が２５４ｎｍおよび／または１８４ｎｍの紫外光照射により、前記金属アルコシドのゾルゲル反応によって得られた無機薄膜である光機能性有機フィルムを設けたことを特徴とする表示装置。」
と訂正する。
　イ．訂正事項２
　明細書の段落【００３９】の
「この膜の断面の……観察された。」
を、
「この膜の断面の……観察された。なお、前記ＩＴＯ超微粒子分散ゾル溶液中のＳｉＯ２は、無機粒子（Ｉｎ２Ｏ３）３を囲むように形成されている。」
と訂正する。
　２の２．訂正の目的の適否、新規事項の有無及び拡張変更の存否
　訂正事項１は、実質的に請求項１〜４を削除すると同時に、訂正前の請求項５の「表示装置」に、同請求項６の技術事項並びに特許明細書の段落【００２６】記載の無機粒子の種類についての限定を付す点で、特許請求の範囲の減縮を目的とするものである。
　訂正事項２は、特許請求の範囲の訂正に伴い必要となる、明りょうでない記載の釈明に相当する。
　そして、上記訂正は、いずれも、実質上特許請求の範囲を拡張又は変更するものではなく、また、新規事項を追加するものでもない。
　２の３．独立特許要件
　特許異議申立の対象外である、上記訂正後の請求項１の「表示装置」に係る発明については、特許出願の際独立して特許を受けることができるものではないとすべき理由を発見しない。
　２の４．むすび
　したがって、上記訂正は、特許法第１２０条の４第２項及び同条第３項で準用する同法第１２６条第２〜４項の規定に適合するので、当該訂正を認める。
　
３．特許異議の申立てについての判断
　訂正前の請求項１〜２の「光機能性フィルム」に係る発明は、上記適法な訂正により削除された結果、もはや特許異議の申立ての対象は存在しないから、本件特許異議の申立ては不適法な申立てであって、その補正をすることができないものである。
　したがって、本件特許異議の申立ては、特許法第１２０条の６第１項で準用する同法第１３５条の規定によって却下すべきものである。
　よって、結論のとおり決定する。
【異議決定日】
平成１３年１１月６日（２００１．１１．６）
【訂正の要旨】
訂正の要旨
　ア．訂正事項１
　特許請求の範囲の減縮を目的として、特許請求の範囲の請求項１〜６の
「【請求項１】有機フィルム上に、粒子径が５００Å以下の無機粒子と、金属がＩｎ，Ｓｎ，Ｚｎ，Ｔｉ，Ｓｉから選ばれる金属アルコシドの少なくとも一種を含むゾル溶液を塗布し、波長が２５４ｎｍおよび／または１８４ｎｍの紫外光照射により、前記金属アルコシドのゾルゲル反応によって得られた無機薄膜が形成されていることを特徴とする光機能性有機フィルム。
　【請求項２】有機フィルム上に無機薄膜が多層に形成され、該無機薄膜は有機フィルム面側に高屈折率の無機薄膜とその上に低屈折率の無機薄膜が積層され、その少なくとも一層の無機薄膜が、粒子径が５００Å以下の無機粒子と、金属がＩｎ，Ｓｎ，Ｚｎ，Ｔｉ，Ｓｉから選ばれる金属アルコシドの少なくとも一種を含むゾル溶液を塗布し、波長が２５４ｎｍおよび／または１８４ｎｍの紫外光照射により、前記金属アルコシドのゾルゲル反応によって得られた無機薄膜であることを特徴とする光機能性有機フィルム。
　【請求項３】前記有機フィルムの無機薄膜形成面がシランカップリング剤で処理された面上に前記無機薄膜が形成されている請求項１または２に記載の光機能性有機フィルム。
　【請求項４】出射光または反射光を変調することにより表示を行う表示装置において、
　前記表示装置の表示パネルフェース面に、有機フィルム上に粒子径が５００Å以下の無機粒子と、金属がＩｎ，Ｓｎ，Ｚｎ，Ｔｉ，Ｓｉから選ばれる金属アルコシドの少なくとも種を含むゾル溶液を塗布し、波長が２５４ｎｍおよび／または１８４ｎｍの紫外光照射により、前記金属アルコシドのゾルゲル反応によって得られた無機薄膜を有する光機能性有機フィルムを設けたことを特徴とする表示装置。
　【請求項５】出射光または反射光を変調することにより表示を行う表示装置において、
　前記表示装置の表示パネルフェース面に、表面に無機薄膜が多層に形成された有機フィルムを有し、前記無機薄膜は有機フィルム面側に高屈折率の無機薄膜とその上に低屈折率の無機薄膜が積層され、その少なくとも一層の無機薄膜が、粒子径が５００Å以下の無機粒子と、金属がＩｎ，Ｓｎ，Ｚｎ，Ｔｉ，Ｓｉから選ばれる金属アルコシドの少なくとも種を含むゾル溶液を塗布し、波長が２５４ｎｍおよび／または１８４ｎｍの紫外光照射により、前記金属アルコシドのゾルゲル反応によって得られた無機薄膜である光機能性有機フィルムを設けたことを特徴とする表示装置。
　【請求項６】前記表示装置の表示パネルフェース面に形成した前記有機フィルムの無機薄膜形成面がシランカップリング剤処理された面上に前記無機薄膜が形成されている光機能性有機フィルムを設けた請求項４または５に記載の表示装置。」
を、
「【請求項１】出射光または反射光を変調することにより表示を行う表示装置において、
　前記表示装置の表示パネルフェース面に、シランカップリング剤処理された面上に無機薄膜が多層に形成された有機フィルムを有し、
　前記無機薄膜は有機フィルム面側に高屈折率の無機薄膜とその上に低屈折率の無機薄膜が積層され、
　該無機薄膜が、Ｉｎ２Ｏ３，ＳｎＯ２，ＺｎＯから選ばれた粒子径が５００Å以下の無機粒子と、金属がＩｎ，Ｓｎ，Ｚｎ，Ｔｉ，Ｓｉから選ばれる金属アルコシドの少なくとも一種を含むゾル溶液を塗布し、
　波長が２５４ｎｍおよび／または１８４ｎｍの紫外光照射により、前記金属アルコシドのゾルゲル反応によって得られた無機薄膜である光機能性有機フィルムを設けたことを特徴とする表示装置。」
と訂正する。
　イ．訂正事項２
　明りょうでない記載の釈明を目的として、明細書の段落【００３９】の
「この膜の断面の……観察された。」
を、
「この膜の断面の……観察された。なお、前記ＩＴＯ超微粒子分散ゾル溶液中のＳｉＯ２は、無機粒子（Ｉｎ２Ｏ３）３を囲むように形成されている。」
と訂正する。
（５４）【発明の名称】
光機能性有機フィルムとそれを用いた表示装置
（５７）【特許請求の範囲】
　【請求項
１
　前記表示装置の表示パネルフェース面に、
シランカップリング剤処理された面上
　前記無機薄膜は有機フィルム面側に高屈折率の無機薄膜とその上に低屈折率の無機薄膜が積層さ
れ、
　
該
、Ｉｎ２Ｏ３，ＳｎＯ２，ＺｎＯから選ばれた
　波長が２５４ｎｍおよび／または１８４ｎｍの紫外光照射により、前記金属アルコシドのゾルゲル反応によって得られた無機薄膜である光機能性有機フィルムを設けたことを特徴とする表示装置。
【発明の詳細な説明】
　【０００１】
　【発明の属する技術分野】
　本発明は、通常の有機フィルムに無機系薄膜をコーティングして作製した光機能性有機フィルムとそれを用いた表示装置に関するものである。
　【０００２】
　【従来の技術】
　有機フィルム上に無機系薄膜をコーティングし、該フィルムの光機能性を高めたものとしては、透明導電フィルムが知られている（Ｎｅｗ　Ｇｌａｓｓ，　Ｖｏｌ．１３，Ｎｏ．３，Ｐ．２５（１９８９年）。こうしたフィルムの成膜方法としては、スパッタ法が知られている。
　【０００３】
　特開平６−１３９９６４号公報には、機能性フィルム付き陰極線管が開示されている。これはフィルム上に反射防止効果や波長選択吸収効果を持つ膜を形成したものをＣＲＴ上に接着させたものである。これは、蒸着により多層薄膜をフィルム上に形成したものであるが、ゾル溶液をスプレー塗布により塗布する方法も開示されている。
　【０００４】
　【発明が解決しようとする課題】
　スパッタ法や蒸着によりフィルム上に無機膜を形成するものは、大掛かりな真空装置が必要な上に、大面積のものの成膜には適さず、また、成膜コストが高いなどの問題がある。スパッタ法の場合は、アルゴンプラズマ中での成膜のため、アルゴンプラズマによるフィルムの逆スパッタにより、フィルムが破壊されると云う問題もある。
　【０００５】
　他の成膜法としてはＣＶＤ法や真空蒸着法が知られているが、成膜温度が高いためフィルム上への無機膜の成膜は困難で、大面積のものには成膜が困難などの欠点がある。特に、有機フィルム上への成膜は、フィルムの耐熱温度が低いため、通常の手法による成膜は困難である。
　【０００６】
　また、真空蒸着法には、フィルム表面を冷却しながら成膜する方法もあるが、かなり特殊な付属装置を必要とする。また、蒸着法により成膜した場合、膜の構造が柱状構造となるため、膜の横方向に対する膜の強度は非常に弱いものであった。
　【０００７】
　また、ゾル溶液をスプレー塗布し、ついで熱処理して成膜するものもあるが、膜表面が凹凸になり易いため、表示装置等の発光体では光の透過性能が悪化し、有機フィルムでは熱処理温度を高くできないために、フィルムへの密着強度は極めて低いものであった。
　【０００８】
　反射帯電防止膜を形成したＣＲＴが知られているが、この膜はＣＲＴのフェースガラス面上に直接成膜されたものが多く、反射帯電防止膜を形成した有機フィルム等を設けたものではない。また、ＣＲＴのフェースガラス面上にスピンコーティングあるいはスプレーコーティングする方法は、膜形成に手数がかかり、生産性が悪いと云う問題があった。
　【０００９】
　本発明の目的は、上記の問題を解決するためになされたもので、高光機能性を発揮する無機薄膜を、耐熱性が低い有機フィルム上に低温形成し、汎用性の高い便利な光機能性有機フィルムを提供することにある。
　【００１０】
　本発明の他の目的は、上記光機能性有機フィルムを用いた表示装置の提供にある。
　【００１１】
　【課題を解決するための手段】
　有機フィルム上に機能性無機膜を形成するためには、低温成膜技術の開発が最大の問題となる。これを解決するため本発明者らは光照射を利用したゾルゲル法による光機能性有機フィルムを開発した。これは、光エネルギによりゾルゲル反応を促進して、低温で無機薄膜を形成する手法である。これによって、耐熱性の低い有機フィルム上にも機能性無機薄膜を形成することが可能となる。
　【００１２】
　本発明の要旨は次のとおりである。
　【００１３】
　〔１〕　有機フィルム上に、粒子径が５００Å以下の無機粒子と、金属がＩｎ，Ｓｎ，Ｚｎ，Ｔｉ，Ｓｉから選ばれる金属アルコシドの少なくとも一種を含むゾル溶液を塗布し、波長が２５４ｎｍおよび／または１８４ｎｍの紫外光照射により、前記金属アルコシドのゾルゲル反応によって得られた無機薄膜が形成されていることを特徴とする光機能性有機フィルム。
　【００１４】
　【００１５】
　〔２〕　有機フィルム上に無機薄膜が多層に形成され、該無機薄膜は有機フィルム面側に高屈折率の無機薄膜とその上に低屈折率の無機薄膜が積層され、その少なくとも一層の無機薄膜が、粒子径が５００Å以下の無機粒子と、金属がＩｎ，Ｓｎ，Ｚｎ，Ｔｉ，Ｓｉから選ばれる金属アルコシドの少なくとも一種を含むゾル溶液を塗布し、波長が２５４ｎｍおよび／または１８４ｎｍの紫外光照射により、前記金属アルコシドのゾルゲル反応によって得られた無機薄膜であることを特徴とする光機能性有機フィルム。
　【００１６】
　【００１７】
　〔３〕　前記有機フィルムの無機薄膜形成面がシランカップリング剤で処理された面上に前記無機薄膜が形成されている前記の光機能性有機フィルム。
　【００１８】
　〔４〕　出射光または反射光を変調することにより表示を行う表示装置において、
　前記表示装置の表示パネルフェース面に、有機フィルム上に粒子径が５００Å以下の無機粒子と、金属がＩｎ，Ｓｎ，Ｚｎ，Ｔｉ，Ｓｉから選ばれる金属アルコシドの少なくとも一種を含むゾル溶液を塗布し、波長が２５４ｎｍおよび／または１８４ｎｍの紫外光照射により、前記金属アルコシドのゾルゲル反応によって得られた無機薄膜を有する光機能性有機フィルムを設けたことを特徴とする表示装置。
　【００１９】
　〔５〕　出射光または反射光を変調することにより表示を行う表示装置において、
　前記表示装置の表示パネルフェース面に、表面に無機薄膜が多層に形成された有機フィルムを有し、前記無機薄膜は有機フィルム面側に高屈折率の無機薄膜とその上に低屈折率の無機薄膜が積層され、その少なくとも一層の無機薄膜が、粒子径が５００Å以下の無機粒子と、金属がＩｎ，Ｓｎ，Ｚｎ，Ｔｉ，Ｓｉから選ばれる金属アルコシドの少なくとも一種を含むゾル溶液を塗布し、波長が２５４ｎｍおよび／または１８４ｎｍの紫外光照射により、前記金属アルコシドのゾルゲル反応によって得られた無機薄膜である光機能性有機フィルムを設けたことを特徴とする表示装置。
　【００２０】
　〔６〕　前記表示装置の表示パネルフェース面に形成した前記有機フィルムの無機薄膜形成面がシランカップリング剤処理された面上に前記無機薄膜が形成されている光機能性有機フィルムを設けた前記の表示装置。
　【００２１】
　【発明の実施の形態】
　ゾル溶液中に各種機能性の無機粒子を分散させておけば、ゾルが光照射により無機薄膜に変換される際に光機能性の無機粒子が固定される。これにより光機能性を有する無機薄膜を有機フィルム上に形成することができる。
　【００２２】
　また、無機粒子を分散したゾル溶液の代わりに分散させたい無機粒子の原料となる金属アルコキシドのゾル溶液を用いることによっても、目的とする無機薄膜を得ることもできる。この際、照射する光は通常の金属アルコキシドの吸収波長領域である紫外線領域の光が効果的である。
　【００２３】
　上記の紫外線により、ゾルゲル反応の基本反応である加水分解反応及び縮合反応を効率的に進行させることができ、目的とする無機薄膜を得ることができる。
　【００２４】
　上記無機薄膜の形成に使用する有機フィルムは、その表面をシランカップリング剤等で処理し、フィルム表面に無機の中間介在層を形成しておくと、無機薄膜の密着強度が向上し、実用の際に好適なものが得られる。
　【００２５】
　上記無機薄膜の成膜方法は、従来のようなスパッタ法、ＣＶＤ法、真空蒸着法等の大掛かりな真空設備を要しないため、極めて経済的な方法である。
　【００２６】
　前記無機粒子としてはＩｎ２Ｏ３，ＳｎＯ２，ＺｎＯ，ＴｉＯ２，ＳｉＯ２の少なくとも一種を用いることができる。該無機粒子の粒径は、５００Å以下が望ましい。特に、Ｉｎ２Ｏ３，ＳｎＯ２，ＺｎＯは導電性を有するので、帯電防止膜となる。
　【００２７】
　本発明のフィルムは高屈折率／低屈折率の積層膜とし、各層の膜厚と屈折率を制御することにより、それぞれの層での光の反射光をλ／４ずらすことで光の干渉効果により反射光を減殺させることにより、反射防止効果を発現させることができる。
　【００２８】
　高屈折率層に導電性を有する無機粒子を用いることにより、反射防止機能と帯電防止機能を併せ持つ光機能性有機フィルムを得ることができる。
　【００２９】
　本発明の光機能性有機フィルムは、液晶、ＣＲＴ等のフェース面上に適用することにより、反射防止機能または反射帯電防止機能を形成することができる。
　【００３０】
　また、本発明の有機フィルム上に形成した無機薄膜は、従来の蒸着やスパッタ法で形成した薄膜と比較して、その構造が大きく異なる。即ち、蒸着やスパッタ法で作製した薄膜は、膜の断面構造が柱状構造であり、膜の横方向に対する動きに対して、膜の強度が非常に弱いものであった。本発明による無機薄膜は、超微粒子（粒径５００Å以下）が分散されているゾル溶液を、無機バインダとしてフィルム上に接着するため、無機薄膜の断面構造は、微粒子の集合体が積層したものとなる。このため膜の横方向や、粒子間の動きに対して余裕度が高いため、その強度は極めて強いものとなり、膜の可とう性もこれまでにない優れたものとなる。
　【００３１】
　有機フィルムの素材としては、ポリエチレンテレフタレート（ＰＥＴ）が好ましいが、トリアセチルセルロース（ＴＡＣ）等の他の材料も目的に応じて用いることが可能である。
　【００３２】
　高い光機能性を備えた本発明の有機フィルムは、接着剤で表示装置のフェース面に接着して用いる。その際の接着剤としては、酢酸ビニル系、アクリル系、ホットメルト系、ユリア樹脂系、フェノール樹脂系、エポキシ樹脂系、ポリウレタン樹脂系、ホットメルト樹脂系など目的に応じて市販の透明な接着剤であれば使用することができる。
　【００３３】
　【実施例】
　本発明を実施例に基づき具体的に説明する。
　【００３４】
　〔実施例１〕
　テトラエトキシシラン、水、エタノール、硝酸をモル比で１：１２：４５：０．２５の割合で混合してＳｉＯ２ゾル溶液とした。この溶液１００ｍｌにＳｎを２重量％含有したＩＴＯ（Ｉｎｄｉｍ　Ｔｉｎ　Ｏｘｉｄｅ）超微粒子（粒径５０〜３００Å）を酸性度を調節しながら分散し７重量％の分散ゾル溶液とした。
　【００３５】
　このＩＴＯ分散ゾル溶液をＰＥＴフィルム（フィルムの適用面をシランカップリング剤で処理し厚さ３００Åのシリカ層を形成）上に浸潰法により成膜し、５０℃で２分間乾燥した。
　【００３６】
　次いで、このフィルム上にテトラエトキシシランを原料として合成した１重量％ＳｉＯ２ゾル溶液を同様に浸潰法により成膜して、５０℃で２分間乾燥した。
　【００３７】
　次に、２５４ｎｍ，１８４ｎｍの紫外線を３分間を照射した。この光照射の際の基板フィルムの温度は５０℃とした。この膜の表面抵抗は５×１０６Ω／□であった。また表面反射率は０．３５％（５７０ｎｍ）であった。
　【００３８】
　この膜の断面構造を浸透型電子顕微鏡（ＴＥＭ）で観察した。ＴＥＭ観察用試料の作製はＦＩＢ（Ｆｏｃｕｓｅｄ　Ｉｏｎ　Ｂｅａｍ）加工で作製した。
　【００３９】
　この膜の断面の模式構造図を図１に示す。図中において、１は有機フィルム、２はシランカップリング層、３は無機粒子（Ｉｎ２Ｏ３）、４はシリカ層である。有機フイルム１上に１０００Å及び８００Åの膜厚でＩＴＯ及びＳｉＯ２が均一に形成されていることが観察された。
なお、前記ＩＴＯ超微粒子分散ゾル溶液中のＳｉＯ２は無機粒子（Ｉｎ２Ｏ３）３を囲むように形成されている。
　【００４０】
　また、ＩＴＯ膜中には粒径が５０〜３００Åの粒子が観察された。この粒径は可視光波長よりもはるかに小さいので薄膜は透明となる。ＩＴＯ及びＳｉＯ２の屈折率はそれぞれ１．７０及び１．４２であった。このため、液晶やＣＲＴのフェースプレート表面にこの反射帯電防止膜を設けても、透過光または蛍光体の光を散乱することがない。また、液晶やＣＲＴの表面反射を防止し、かつ、静電気などの帯電も防止することができた。
　【００４１】
　ＩＴＯの代わりにＳｎＯ２（Ｓｂ含有），ＺｎＯ（Ａｌ含有）を使用しても同様な帯電防止効果と反射防止効果を有するフィルムが得られた。
　【００４２】
　〔実施例２〕
　実施例１で作製した反射帯電防止機能を有する有機フィルムを、ＣＲＴ（１７インチブラウン管）のフェースプレート表面に接着した。
　【００４３】
　この表面に反射帯電防止膜を形成したＣＲＴは、外光のフェースプレート表面での反射が抑えられるため、視認性が極めて向上した。また、帯電防止機能により、静電気が除去できるため、ＣＲＴフェースプレート表面への塵埃の付着が少なく、かつ、人が触れても電気的ショックを受けることがなかった。
　【００４４】
　〔実施例３〕
　実施例１で作製した反射帯電防止機能を有する有機フィルムを、液晶表示装置の表示面の偏光膜の上に接着した。
　【００４５】
　この液晶表示装置は、フェースプレート表面での外光の反射が抑えられるため、視認性が極めて向上した。
　【００４６】
　【発明の効果】
　本発明の光機能性有機フィルムは、従来の蒸着法やプラズマ法に比べて、比較的低温で無機薄膜を形成することができるので、ベースとなる有機フィルムを変質，変形することがなく、高価な真空設備を必要としない。
　【００４７】
　また、無機薄膜に含まれる無機粒子として導電性粒子を選択すれば、反射，帯電防止機能を有する光機能性有機フィルムを提供できる。該フィルムをフェースプレート表面に設けたＣＲＴや液晶表示装置等の表示装置は、反射，帯電防止機能が優れている。
【図面の簡単な説明】
　【図１】
　本発明の光機能性有機フィルムのＴＥＭの模式断面図である。
　【符号の説明】
１…有機フィルム、２…シランカップリング層、３…無機粒子（Ｉｎ２Ｏ３）、４…シリカ（ＳｉＯ２）層。